(57)【要約】      （修正有）【課題】活物質としてバナジウムリン酸錯体を用いることで、正極での反応において酸素移動を起こさせず電池の充放電の効率を良くするとともに、安全性の高いバナジウム二次電池を提供する。また、エネルギー密度に優れるバナジウム固体二次電池を提供する。【解決手段】酸化・還元反応により４価から５価の間で酸化数が増減するバナジウムリン酸錯体を正極用活物質として有する正極と、酸化還元反応により３価から２価の間で酸化数が増減するバナジウムリン酸錯体を負極用活物質として有する負極とを、セパレーターを介して配置する。また、電解液を用いない固体二次電池の構成とすることができる。さらにまた、正極用活物質および負極用活物質に４価のバナジウムリン酸錯体を用い、活物質を１種類の電池構成とすることができる。また、電解液の溶媒として水もしくは非水溶媒または水と非水溶媒との混合物を用いることができる。【選択図】なし【特許請求の範囲】
【請求項１】
酸化・還元反応により酸化数が４価から５価の間で増減するバナジウムリン酸錯体を含む活物質、電解液、電極内部の導電性を確保する導電性炭素素材、を有する正極と、
酸化・還元反応により酸化数が３価から２価の間で増減するバナジウムリン酸錯体を含む活物質、電解液、電極内部の導電性を確保する導電性炭素素材、を有する負極と、
前記正極と負極との間に介在されるセパレーターと、
前記正極、前記負極、前記セパレーターが収容される容器と、
を備えることを特徴とするバナジウムリン酸錯体二次電池。
【請求項２】
酸化・還元反応により酸化数が４価から５価の間で増減するバナジウムリン酸錯体を含む活物質、電解液、を有する正極と、
酸化・還元反応により酸化数が３価から２価の間で増減するバナジウムリン酸錯体を含む活物質、電解液、を有する負極と、
前記正極と負極との間に介在されるセパレーターと、
前記正極、前記負極、前記セパレーターが収容される容器と、
を備えることを特徴とするバナジウムリン酸錯体二次電池。
【請求項３】
酸化・還元反応により酸化数が４価から５価の間で増減するバナジウムリン酸錯体を含む活物質、電解液、を有する正極と、
酸化・還元反応により酸化数が４価から２価の間で増減するバナジウムリン酸錯体を含む活物質、電解液、を有する負極と、
前記正極と負極との間に介在されるセパレーターと、
前記正極、前記負極、前記セパレーターが収容される容器と、
を備えることを特徴とするバナジウムリン酸錯体二次電池。
【請求項４】
前記正極および前記負極は、さらに導電性素材を備えることを特徴とする請求項２または請求項３に記載のバナジウム二次電池。
【請求項５】
前記電解液は、電解質を含む導電性液体であって、前記液体は、水もしくは非水溶媒、または水と非水溶媒の混合物であることを特徴とする請求項１に記載のバナジウムリン酸錯体二次電池。
【請求項６】
前記電解液は、リン酸化合物および非水溶媒を有することを特徴とする請求項２乃至請求項４に記載のバナジウムリン酸錯体二次電池。
【発明の詳細な説明】
【技術分野】
【０００１】
本発明は、正極および負極の活物質としてバナジウムリン酸錯体を用いたバナジウムリン酸錯体二次電池に関する。
【背景技術】
【０００２】
従来から、バナジウム二次電池としては硫酸バナジウム塩を活物質、電解液として硫酸を用いたバナジウム・レドックスフロー電池が実用化されている。
【０００３】
硫酸バナジウムを用いた電池では、活物質である硫酸バナジウム(V)塩が温度上昇や硫酸濃度の低下により脱水縮合反応を起こし、沈殿を生じることがあり、さらに電解液の温度が低下するとバナジウム(II)、バナジウム(III)およびバナジウム(IV)の塩が析出し易くなると言う問題があった。バナジウム塩が析出すると電池性能が低下するだけでなく、電池セル内に析出物が詰まり、電解液の流れを阻害し電池の運転も不可能になることがあった。
【０００４】
この問題を解決する方法として、例えば特許文献１には、バナジウム・レドックスフロー電池において、硫酸バナジウム塩の析出を防ぐため電解液中に硫酸アンモニウムとリン酸との混合系、またはリン酸アンモニウムを存在させる電池が提案されている。これにより電解液中のＶ5+の安定性が改善され、同時にV(II)、V(III)およびV(IV)の塩の析出も抑制できるとの記載がある。
【先行技術文献】
【特許文献】
【０００５】
【特許文献１】特開２００１−１０２０８０号公報
【発明の概要】
【発明が解決しようとする課題】
【０００６】
特許文献１の方法では、硫酸からなる電解液中にリン酸、リン酸アンモニウムを添加することで硫酸バナジウム塩の析出を抑制する効果は期待できるものの、硫酸系バナジウム電池の正極における酸化・還元反応では、必然的に酸素移動反応が起こるという問題がある。酸素移動反応が起きると電子移動の障害となり、電池の性能を低下させる原因になっていた。
【０００７】
ここで、一般に、バナジウム電池システムにおける正極と負極の反応は次式のように示すことができる。
【０００８】
【化１】
2014143171.tif 000002
上記（１）及び（２）式において、充電動作の時は右方向から左方向に反応が進行し、放電動作の時は左方向から右方向に反応が進行する。正極でのＶＯ2+はバナジウム５価で、ＶＯ2+はバナジウム４価である。上記（１）及び（２）式から明らかなように、従来の硫酸系バナジウム電池では、正極に酸素移動をともなう反応があり、電子移動のエネルギー障害となって、電池の充電と放電の効率が低下する原因となっていた。
【０００９】
また、電解液に硫酸を用いているため、取り扱いに高度な注意を必要とし、電解液漏れが生じた場合等に危険がともなうおそれもある。
【００１０】
また、レドックスフロー電池の態様ではなく、固体電池の態様とする場合においても、硫酸を用いることによる電池構成材料の腐食の問題や、電解液の液漏れ等による危険の防止を考慮する必要があった。
【００１１】
本発明者らは、これらの欠点を解消するため安全なバナジウム二次電池について鋭意研究した結果、電解液としてリン酸化合物を用いることで電解液漏れを生じた場合の安全性を向上させ、かつ、活物質としてバナジウムリン酸錯体（vanadium phosphato complexes）を用いることで正極で酸素移動反応が起こらない電池を得られることを見出し、本発明を完成した。
【００１２】
また、一般に、エネルギー密度に優れるとされるリチウムイオン二次電池は、過酷な充電により発火する恐れがあることは周知の事実であるところ、バナジウム二次電池では、発火の要素はほとんどなく、安全性に優れる。一方、電池の重量エネルギー密度の観点からは、一般的には、バナジウム二次電池はリチウムイオン二次電池には及ばないことから、バナジウム二次電池において、リチウムイオン二次電池の重量エネルギー密度に比肩しうる重量エネルギー密度に性能を向上させることが重要である。
【００１３】
本発明は、上記課題に鑑みてなされたものであり、その目的は、活物質としてバナジウムリン酸錯体を用いることで、正極での反応において酸素移動を起こさせず電池の充放電の効率を良くするとともに、安全性の高いバナジウム二次電池を提供し、また、重量エネルギー密度に優れるバナジウム固体二次電池を提供することにある。
【課題を解決するための手段】
【００１４】
（固体電池の構成）
本発明のバナジウムリン酸錯体二次電池の一形態において、酸化・還元反応により酸化数が４価から５価の間で増減するバナジウムリン酸錯体を含む活物質、電解液、電極内部の導電性を確保する導電性素材、を有する正極と、酸化・還元反応により酸化数が３価から２価の間で増減するバナジウムリン酸錯体を含む活物質、電解液、電極内部の導電性を確保する導電性素材、を有する負極と、前記正極と負極との間に介在されるセパレーターと、前記正極、前記負極、前記セパレーターが収容される容器と、を備える。
【００１５】
このバナジウムリン酸錯体二次電池によれば、一形態として、正極にバナジウム(IV)リン酸錯体／バナジウム(V)リン酸錯体、負極にバナジウム(III)リン酸錯体／バナジウム(II)リン酸錯体を用い、正極における反応で酸素移動を起こさせず、水素イオン移動のみの反応になるため、電子移動の障害を起こさせないので充放電効率を高めることができる。ここで、硫酸バナジウムを用いたバナジウム二次電池において、バナジウム(IV)/(V)とバナジウム(III)/(II)の酸化・還元反応では、化学量論的に、硫酸の介在が必須であり、活物質と硫酸の接触なしに反応は起こらない。一方、バナジウムリン酸錯体を用いたバナジウム二次電池においては、全ての酸化状態で、リン酸が１個配位しているため、バナジウム(IV)/(V)とバナジウム(III)/(II)の酸化還元反応において、水素イオンの移動だけで反応が進行することから、完全な固体電池の構成とすることができる。これは、バナジウムリン酸錯体を用いたバナジウム二次電池における、バナジウム(IV)/(V)とバナジウム(IV)/(III)/(II)の酸化還元反応においても、同様であり、水素イオンの移動だけで反応が進行することから、完全な固体電池の構成とすることができる。また、導電性素材により、電極内部における導電性が確保される。
【００１６】
（液体電池：負極のバナジウムの酸化数が３価から２価の間で増減する構成）
本発明のバナジウムリン酸錯体二次電池の一形態において、酸化・還元反応により酸化数が４価から５価の間で増減するバナジウムリン酸錯体を含む活物質、電解液、を有する正極と、酸化・還元反応により酸化数が３価から２価の間で増減するバナジウムリン酸錯体を含む活物質、電解液、を有する負極と、前記正極と負極との間に介在されるセパレーターと、前記正極、前記負極、前記セパレーターが収容される容器と、を備える。
【００１７】
このバナジウムリン酸錯体二次電池によれば、一形態として、正極にバナジウム(IV)リン酸錯体／バナジウム(V)リン酸錯体、負極にバナジウム(III)リン酸錯体／バナジウム(II)リン酸錯体を用いることにより、正極における反応で酸素移動を起こさせず、水素イオン移動のみの反応になるため、電子移動の障害を起こさせないので充放電効率を高めることができ、かつ、電解液に硫酸を用いる必要がないので、電解液に硫酸を用いた硫酸バナジウム塩二次電池に比べ、はるかに安全である二次電池を得ることができる。
【００１８】
（液体電池：負極のバナジウムの酸化数が４価から２価の間で増減する構成）
本発明のバナジウムリン酸錯体二次電池の一形態において、酸化・還元反応により酸化数が４価から５価の間で増減するバナジウムリン酸錯体を含む活物質、電解液、を有する正極と、酸化・還元反応により酸化数が４価から２価の間で増減するバナジウムリン酸錯体を含む活物質、電解液、を有する負極と、前記正極と負極との間に介在されるセパレーターと、前記正極、前記負極、前記セパレーターが収容される容器と、を備える。
【００１９】
このバナジウムリン酸錯体二次電池によれば、一形態として、正極と負極のいずれについても活物質としてバナジウム(IV)リン酸錯体を用いることができる。通常のバナジウム二次電池では、バナジウム(V)/(IV)とバナジウム(II)/(III)の酸化・還元反応を利用する。そのため、正極にバナジウム (IV)、負極にバナジウム (III)というように、正極と負極とでは異なった活物質を用いるところ、バナジウムリン酸錯体電池では、バナジウム(IV)リン酸錯体を正極と負極の双方に用いる構成とすることもできる。すなわち、正極と負極に用いる活物質が一種類の二次電池であることから、上述の酸素移動を起こさせず、充放電効率を高めることができ、かつ、安全であるということに加えて、電池の構造を簡略にできる等、極めて製造効率の高い二次電池を得ることができる。しかも、バナジウムリン酸錯体では、V(IV) →V(III) →V(II)の還元反応が迅速に起こることから、充放電曲線の解析においても、正極にバナジウム(IV)、負極にバナジウム(III)を用いた電池と比べても全く遜色のないバナジウム二次電池を得ることができる。なお、硫酸を用いたバナジウム二次電池では、バナジウム(III) →バナジウム(II)の反応が遅いことから、バナジウム(IV)を負極の活物質に用いることは実質的に意味がない。
【００２０】
（固体電池の一形態における電解液）
本発明のバナジウムリン酸錯体二次電池の一形態において、前記電解液は、電解質を含む導電性液体であって、前記液体は水もしくは非水溶媒、または水と非水溶媒の混合物である。
【００２１】
この形態によれば、電解質として、例えば、過塩素酸ナトリウムを挙げることができる。なお、導電性液体に水を使用できることにより、安全性の観点から、電解液に有機溶媒を使う場合と比べると安全性が飛躍的に向上し、これは本発明の電池の大きな利点であるといえる。これに対し、リチウムイオン電池では水を使う事は絶対にできない。
【００２２】
また、水の代わりに非水溶媒を使用することもできる。非水溶媒として、例えば、
4-Methyl-1,3-dioxolan-2-one （以下、「ＰＣ」と略記する）を挙げることができる。ＰＣは難分解性の電解質も溶解することができ、電解液とすることができる。ＰＣは粘度が高いため、粘度を下げるため炭酸ジエチル（ＤＥＣ：Diethyl Carbonate）を混合して用いることもできる。他にも、例えば、炭酸エチレン（ＥＣ：1,3-Dioxolan-2-one, Ethylene Carbonate）、エチレングリコール、１−プロパノールを用いることができる。
【００２３】
さらに、ＰＣと水を併用することもできる。電解質をＰＣに溶解した後、水を加えて電解液とすることもできるし、難分解性化合物を水に溶解した後、ＰＣを加えて電解液とすることもできる。水を加えることにより、導電性は大幅に向上し、電池のエネルギー密度は３００Ｗｈ／ｋｇ程度になるか、もしくはそれ以上の数値を示す。この値は従来のバナジウム二次電池では得られなかった数値であり、今までにない優れた性能を有する電池である。
【００２４】
（液体電池の一形態における電解液）
本発明のバナジウムリン酸錯体二次電池の一形態において、前記電解液は、リン酸化合物および非水溶媒を有する。
【００２５】
この形態によれば、前記の電解液として、リン酸化合物と非水溶媒の混合溶液を用いることができる。バナジウム(IV)リン酸錯体およびバナジウム(III)リン酸錯体は、水に対しては溶解度が極めて低いが、リン酸化合物溶液と非水溶媒との混合溶液には溶解しやすい。錯体の溶解度が下がり、錯体が析出しやすくなると、電解液に含まれる活物質である錯体の量が減少し、電池性能が低下する。非水溶媒を混合すると、錯体の溶解度が向上し、錯体が析出しにくくなる。そこで、電解液としてリン酸化合物溶液と非水溶媒との混合溶液を用いることで、上述の酸素移動を起こさせず、充放電効率を高めることができ、かつ、安全であるということに加えて、錯体が析出しにくいことから電池性能が下がりにくく、液体電池において、循環する電解液のつまりが生じにくい電池を得ることができる。また、電解液中の活物質である錯体の溶解度が高ければ、充電時に活物質である錯体中により多くの電子を蓄えることができ、電池性能の向上に資する。
【発明の効果】
【００２６】
本発明によれば、活物質としてバナジウムリン酸錯体を用いることで、正極での反応において酸素移動を起こさせず電池の充放電の効率を良くするとともに、安全性の高いバナジウム二次電池を得ることができる。また、重量エネルギー密度に優れるバナジウム固体二次電池を得ることができる。
【図面の簡単な説明】
【００２７】
【図１】バナジウム(IV)と(V)の酸化・還元反応におけるサイクリックボルタモグラム（電流−電位曲線）を示す図である。
【図２】硫酸バナジウム(III)とバナジウム(III)リン酸錯体（３Mリン酸水溶液）の紫外・可視吸収スペクトルを示す図である。
【図３】バナジウム(III)リン酸錯体（リン酸とエチレングリコール１：１溶液）および硫酸バナジウム(III)（硫酸水溶液）の紫外・可視吸収スペクトルを示す図である。
【図４】バナジウム(V)リン酸錯体の紫外・可視吸収スペクトルを示す図である。
【図５】硫酸バナジウム（IV)の紫外・可視吸収スペクトルを示す図である。
【図６】バナジウム(IV)リン酸錯体の紫外・可視吸収スペクトルを示す図である。
【図７】バナジウム(III)リン酸錯体とバナジウム(IV)リン酸錯体の混合溶液に硫酸または塩酸を加えた時の紫外・可視吸収スペクトルを示す図である。
【図８】バナジウム(IV)リン酸錯体に硫酸を加えた時の紫外・可視吸収スペクトルを示す図である。
【図９】バナジウム(III)リン酸錯体とバナジウム(II)リン酸錯体の酸化・還元反応におけるサイクリックボルタモグラムを示す図である。
【図１０】バックグラウンドにおけるサイクリックボルタモグラムを示す図である。
【図１１】掃引速度と酸化ピークの電流密度との関係を示す図である。
【図１２】正極、負極ともにバナジウム(IV)リン酸錯体を用いたレドックス・フロー電池において、充電後の負極における溶液の紫外・可視吸収スペクトルを示す図である。
【図１３】バナジウム錯体固体電池の放電曲線を示す図である。
【図１４】リン酸ナトリウムのＸＲＤスペクトルを示す図である。
【図１５】Ｖ(III)リン酸錯体のＸＲＤスペクトルを示す図である。
【図１６】Ｖ(IV)リン酸錯体のＸＲＤスペクトルを示す図である。
【図１７】負極活物質のＸＲＤスペクトルを示す図である。
【図１８】正極活物質のＸＲＤスペクトルを示す図である。
【図１９】リン酸ナトリウムのＦＴ−ＩＲスペクトルを示す図である。
【図２０】バナジウム(III)リン酸錯体のＦＴ−ＩＲスペクトルを示す図である。
【図２１】バナジウム(IV)リン酸錯体のＦＴ−ＩＲスペクトルを示す図である。
【図２２】亜リン酸ナトリウムのＦＴ−ＩＲスペクトルを示す図である。
【図２３】次亜リン酸ナトリウムのＦＴ−ＩＲスペクトルを示す図である。
【図２４】充電後の負極側活物質のＦＴ−ＩＲスペクトルを示す図である。
【図２５】充電後の正極側活物質のＦＴ−ＩＲスペクトルを示す図である。
【図２６】短い充電時間における負極のＦＴ−ＩＲスペクトルを示す図である。
【図２７】バナジウム(IV)/(IV)リン酸錯体レドックス・フロー二次電池における充電曲線を示す図である。
【図２８】硫酸バナジウム(IV)/(IV)レドックス・フロー二次電池における充電曲線を示す図である。
【図２９】満充電させたバナジウム(IV)/(IV)リン酸錯体レドックス・フロー二次電池における放電曲線を示す図である。
【図３０】バナジウム(IV)/(IV)リン酸錯体固体二次電池における充電曲線を示す図である。
【図３１】バナジウム(IV)/(III)リン酸錯体固体二次電池における充電曲線を示す図である。
【図３２】満充電させたバナジウム(IV)/(III)リン酸錯体固体二次電池における放電曲線を示す図である。
【図３３】電解液に過塩素酸ナトリウム水溶液を用いたバナジウム(IV)/(III)リン酸錯体固体二次電池について、満充電させた上でcut-off電圧3.2Ｖで繰り返し放電試験を行った場合の放電曲線を示す図である。
【図３４】電解液に過塩素酸ナトリウム水溶液と非水溶媒との混合液を用いたバナジウム(IV)/(III)リン酸錯体固体二次電池について、満充電させた上でcut-off電圧3.2Ｖで繰り返し放電試験を行った場合の放電曲線を示す図である。
【図３５】電解液に非水溶媒を用いたバナジウム(IV)/(III)リン酸錯体固体二次電池について、満充電させた上でcut-off電圧2.8Ｖで繰り返し放電試験を行った場合の放電曲線を示す図である。
【図３６】電解液に非水溶媒を用いたバナジウム(IV)/(III)リン酸錯体固体二次電池について、満充電させた上でcut-off電圧3.5Ｖでの充電曲線を示す図である。
【発明を実施するための形態】
【００２８】
まず、本発明において活物質として用いるバナジウムリン酸錯体の酸化・還元反応について説明する。
【００２９】
上述のように、一般にバナジウム電池システムにおける正極と負極の反応は次式で示され、正極に酸素移動をともなう反応があり、電子移動のエネルギー障害となって、電池の充電と放電の効率を悪くするという欠点を有していた。
【００３０】
【化２】
2014143171.tif 000003
【００３１】
正極での酸素移動を伴わない反応系にすれば、この欠点を解消できる。そこで、本発明者らは酸素移動をともなわない反応系を見出す目的で各種リン酸バナジウム化合物を合成し、電気化学的性質を調べ、電池への利用の可能性について検討した結果、バナジウムリン酸錯体が従来のバナジウム電池にはない優れた特性を発揮できることを見出した。
【００３２】
バナジウムリン酸系におけるバナジウム電池の反応は、次の式で表される。
【００３３】
【化３】
2014143171.tif 000004
【００３４】
（３）式の反応の構造変化を示すと次のようになる。
【００３５】
【化４】
2014143171.tif 000005
【００３６】
上記、（３）および（５）式からも明らかなように、正極での反応には酸素移動は含まれておらず、水素イオン移動のみであるため、電子移動のエネルギー障害が起こることはない。
【００３７】
また、バナジウム(III)リン酸錯体の構造を示すと次のようになる。
【００３８】
【化５】
2014143171.tif 000006
【００３９】
一方、硫酸バナジウム系におけるバナジウム電池の反応は、次の式で表される。
【００４０】
【化６】
2014143171.tif 000007
【００４１】
上の（７）〜（９）式からも明らかなように、反応に硫酸が必然的に関与するため、硫酸なしに反応が起こることはなく、必ず媒体としての硫酸を必要とする。すなわち、電解液として硫酸が必要となる。
【００４２】
これに対し、上述の（３）〜（５）式から明らかなように、バナジウムリン酸系におけるバナジウム電池の反応では、水素イオンと電子の移動だけが生じ、反応を起こすための媒体を必要としない。すなわち、固体電池の構成において、必ずしも電子移動反応に関与する電解液を必要としない電池構成とすることができる。
【００４３】
さらに本発明で使用する電解液は硫酸を用いる必要がない。これは、取扱上の危険性も、硫酸を用いなければならない構成と比較してはるかに小さく、電解液漏れが生じた場合の危険性も小さい。硫酸を用いることによる人体に対する直接的な危険性や環境への影響も激減する。
【００４４】
バナジウムリン酸錯体の電気化学的な性質について説明する。本発明で使用するバナジウムリン酸錯体は、バナジウム５価の錯体としてバナジウム(V) リン酸錯体（ＶＯＰＯ4）と４価の錯体としてバナジウム(IV) リン酸水素錯体（ＶＯＨＰＯ4）である。
【００４５】
バナジウム４価（ＶＯＨＰＯ4）と５価（ＶＯＰＯ4）のレドックス反応に対するサイクリックボルタモグラム（電流−電位曲線）を図１に示す。電位を５００ｍＶから１１００ｍＶの範囲で、掃引速度は１０ｍＶ／ｓから１０００ｍＶ／ｓまで変化させて測定した結果である。掃引速度を１０ｍＶ／ｓから１０００ｍＶ／ｓまで変化させると、ピーク電流値は増加することが分かる。またバナジウム (IV)からバナジウム(V)への酸化反応で酸化電位は（＋）側に移動し、バナジウム(V)からバナジウム(IV)への還元反応での還元電位は（−）側に移動する様子を示している。
【００４６】
この結果は硫酸中でのバナジウム(IV)／バナジウム(V)のサイクリックボルタモグラムと類似しているが、はるかに安定している。このことは、バナジウム(IV)とバナジウム(V)のリン酸錯体は硫酸塩よりも安定しているためと考えられる。
【００４７】
図２〜図８にバナジウム(V)、(IV)、(III) リン酸錯体および硫酸バナジウムの紫外・可視吸収スペクトルを示す。
【００４８】
図２に示すように、硫酸バナジウム（III）の吸収ピークは４００ｎｍと６２０ｎｍにあるが、バナジウム(III)
リン酸錯体は４４０ｎｍと６７０ｎｍに吸収ピークを示す。このことを考えると、バナジウムリン酸錯体の紫外・可視吸収スペクトルは長波長側にシフトしており、錯体を形成していることを示している。同様に、図３のスペクトルからもバナジウムリン酸錯体の紫外・可視吸収スペクトルは長波長側にシフトしており、錯体を形成していることが確認できる。
【００４９】
バナジウムリン酸錯体の酸化数については、紫外・可視吸収スペクトルの吸収ピークの波長によって確認することができる。例えば、図４に示すように、紫外・可視吸収スペクトルに吸収ピークが見られない場合、酸化数が５価、すなわちバナジウム(V)リン酸錯体であることが確認できる。図５に示すように、硫酸バナジウム（IV）の吸収ピークは７６０ｎｍにあるが(最大ピークはバナジウム(IV)の水和イオンと同じ)、バナジウムリン酸錯体の紫外・可視吸収スペクトルは８００ｎｍに吸収ピークを示し、バナジウムリン酸錯体の酸化数が４価であることが確認できる。同様に、図６においてもバナジウムリン酸錯体の紫外・可視吸収スペクトルが８００ｎｍに吸収ピークを示し、バナジウムリン酸錯体の酸化数が４価であることが確認できる。
【００５０】
紫外・可視吸収スペクトルから確認できるバナジウムリン酸錯体の安定性について、
図７に示すように、バナジウム(IV)とバナジウム(III)のリン酸錯体の混合物に、１．０Ｍ硫酸、もしくは１．０Ｍ塩酸を加えたところ、スペクトルに変化は見られないことが確認できる。すなわち、バナジウム(IV)と(III)のリン酸錯体は、硫酸と塩酸を加えても、構造に変化がなく非常に安定していることを確認できる。また、図８に示すように、バナジウム(IV)リン酸錯体に、１〜３Ｍの硫酸を加えたところ、スペクトルに変化が見られないことからも、バナジウムリン酸錯体が安定していることを確認できる。
【００５１】
すでに説明したように、硫酸系バナジウム電池の正極において（１）式で示したような酸素移動をともなう酸化・還元反応が起こる。すなわち、バナジウム(V)からバナジウム(IV)になる時はＶ−Ｏの化学結合が切れ、バナジウム(IV)からバナジウム(V)になる時は再びＶ−Ｏの結合が生成する反応である。このような酸素移動反応は電子移動反応にとって不利な要因になるので好ましくなく、できる限り酸素移動反応は起こさせないことが好ましい。その点、本発明で使用するバナジウムリン酸系では（３）式に示すように酸素移動反応をともなわないのである。（３）式および（５）式に示すように、電子移動にともなうのは水素イオンの移動だけである。バナジウムリン酸錯体におけるバナジウム(IV)／バナジウム(V)の電子移動の反応機構は図１で示すように極めて安定したサイクリックボルタモグラムであることを説明している。
【００５２】
さらに酸素移動について詳しく説明する。先にも述べたように、硫酸塩の場合、バナジウム(V)が還元されバナジウム(IV)になる時はＶ−Ｏの化学結合が切れ、バナジウム(IV)が酸化されバナジウム(V)になる時は再びＶ−Ｏの結合が生成する。このため、酸素がバナジウムと水の間を出入りすることになる。一方、リン酸錯体の場合、酸化還元にともなう酸素の出入りはなく、水素イオンだけが移動する。このことはバナジウム(IV)とバナジウム(V)の間の酸化・還元反応において、リン酸錯体の方が硫酸塩よりも速度論的にもはるかに有利であることを意味している。酸化・還元反応が速いと言うことは、充放電の際の時間軸に対しても有利であることを意味しているのである。
【００５３】
バナジウム３価（ＶＰＯ4）と２価（ＶＨＰＯ4）のレドックス反応に対するサイクリックボルタモグラムを図９に示す。電位を−１１００ｍＶから５００ｍＶの範囲で、掃引速度は１０ｍＶ／ｓから１０００ｍＶ／ｓまで変化させて測定した結果である。図９において、バナジウム(III)／バナジウム(II)のサイクリックボルタモグラムは図１に示すバナジウム(IV)／バナジウム(V)の挙動と類似しているが、還元側のシグナルは異なっている。これは、図１０に示すバックグラウンドのサイクリックボルタモグラムから分かるように−１０００ｍＶ以下では溶媒である水の分解による影響が重なっているためである。
【００５４】
図１と図９の結果から、バナジウムリン酸系におけるIV／VとIII／IIの酸化・還元電位は硫酸系とほぼ同じであると見なすことができる。このことは活物質としてバナジウムリン酸錯体を用いることにより、硫酸バナジウムと同様あるいはそれ以上の性能を有するレドックスフロー電池や固体塩電池を作製することができることを示している。
【００５５】
バナジウム(IV) リン酸錯体／バナジウム(V) リン酸錯体間の電子移動反応を調べるため、掃引速度(V)と電流密度（ip）の関係を測定したところ、表１に示す結果が得られた。この結果をipを縦軸に、v1/2を横軸としたグラフにプロットしたものを図１１のグラフに示す。図１１のグラフよりipとv1/2は線形の関係にあり、電子移動反応は拡散律速であることが確認できる。すなわち、電子移動は拡散に比べて十分に速いといえる。
【００５６】
【表１】
2014143171.tif 000008
【００５７】
また、活物質として正極、負極のいずれについても４価のバナジウムリン酸錯体を使用することが可能である。通常、バナジウムリン酸錯体二次電池の構成としては、正極の活物質として４価のバナジウムリン酸錯体、負極の活物質として３価のバナジウムリン酸錯体を用いることが想定されるところ、正極と負極のいずれについても４価のバナジウムリン酸錯体を用い、正極と負極とで１種類の活物質を用いる構成とすることもできる。ここで、負極の活物質として４価のバナジウムリン酸錯体を使用できるのは、次の式に示すように、充電時、負極においてリン酸バナジウム錯体が(IV)→(III)→(II)と連続して還元反応が起こることを本発明者らが見出したことによる。
【００５８】
【化７】
2014143171.tif 000009
【００５９】
上の（１０）〜（１２）式から明らかなように、（１１）と（１２）が連続的に起こるため、負極の活物質として４価のバナジウムリン酸錯体を用いることができ、必ずしも３価のバナジウムリン酸錯体を用いる必要がない。正極と負極とで１種類の活物質を用いた電池構成とすることで、電池の製造工程の煩雑さを解消し、製造コストも低減できる。
【００６０】
また、図１２に、正極、負極ともにバナジウム(IV)リン酸錯体を用いたレドックス・フロー電池において、充電後の負極における溶液の紫外・可視吸収スペクトルを示す。図１２は、充電後、電位が１．５V以上あり、満充電に近い状態のスペクトルであるところ、バナジウム(IV)は、バナジウム(III)を経て、バナジウム(II)に還元されている筈であると考えられていたが、スペクトル測定の結果からバナジウム(III)リン酸錯体に特徴的な４３０ｎｍと６８０ｎｍに吸収ピークが見られ、負極液に含まれるバナジウムリン酸錯体は２価のバナジウム(II)リン酸錯体ではなく、３価のバナジウム(III)リン酸錯体であることが確認できた。これは、錯体は還元されているが、中心のバナジウム(III)は還元されておらず、一つの可能性としては、錯体を構成するリン酸が還元されると考えられる（リンの原子価が５から３、あるいは１に還元される）。
【００６１】
（固体電池の構成としての実施形態）
ここで、本発明の第１実施の形態に係る二次電池について説明する。本実施形態においては、容器の内部に、正極と負極とがセパレーターを介して対向して配置されたユニットを収容する。正極と負極は、充放電のためそれぞれ耐腐食性能を有する導電体を介して容器外にその一部又は全部が露出した端子に接続する。容器内における前記構成体の形態は特に限定されることはなく、配置方法についても積層や巻回など既存の各種手段を用いることができる。前記ユニットは、単一に用いることもできるし、複数用いることもできる。
【００６２】
正極と負極には、それぞれ正極用と負極用の活物質を支持させる。また、正極と負極のそれぞれに、活物質としてリン酸化合物を含む電解液を注液する。
【００６３】
正極に使用される活物質であるリン酸バナジウムは、酸化・還元反応により５価と４価の間で酸化数が増減するバナジウムリン酸錯体である。５価の錯体の具体例としては、バナジウム(V) リン酸錯体（ＶＯＰＯ4）が挙げられる。４価の錯体の具体例としては、バナジウム(IV) リン酸水素錯体（ＶＯＨＰＯ4）を挙げることができる。正極では、これらのバナジウム錯体を導電性炭素素材に支持させる。
【００６４】
負極に使用される活物質であるバナジウムリン酸錯体は、酸化・還元反応により２価と３価の間で酸化数が増減するバナジウムリン酸錯体である。２価の錯体の具体例としてバナジウム(II) リン酸水素錯体（ＶＨＰＯ4）、３価の錯体の具体例としてバナジウム(III) リン酸錯体（ＶＰＯ4）を挙げることができる。負極では、これらのバナジウム錯体を導電性の導電性炭素素材に支持させる。
【００６５】
導電性炭素素材は、炭素繊維フェルトを用いることができる。これに代えて、またはこれとともにグラファイト、カーボンナノチューブ、フラーレン、カーボンブラック、グラフェンの少なくとも１つか、これらを組み合わせたものとバナジウムリン酸錯体を混合し、固形化したもの、または容器に充填したものも用いることができる。
【００６６】
支持方法としては、導電性炭素素材にバナジウムリン酸錯体のリン酸水溶液を含ませ、乾燥させることで導電性炭素素材にバナジウムリン酸錯体を支持させる方法を用いることができる。
【００６７】
本実施形態における電解液は、溶解した際にプラスイオンとマイナスイオンに解離する化合物、すなわち電解質を溶解した溶液であればよい。リン酸化合物の水溶液等も用いることはできるが、電解質として過塩素酸ナトリウムを溶解した溶液を好ましく用いることができる。溶媒としては、前述のように水もしくは非水溶媒、または水と非水溶媒との混合物を用いることができる。溶液における電解質の濃度は、３Ｍから飽和溶液を好ましく用いることができる。
【００６８】
本実施形態におけるセパレーターは、正極と負極とを隔てるとともに、電子の移動は妨げるがプロトン（Ｈ+）を通過させることができる材料を用いることができ、具体的には、イオン交換膜を好ましく用いることができる。
【００６９】
また、活物質と導電性炭素材料を混合し、固形化した電極を用いることもできる。具体的には、例えば、活物質と導電性炭素材料との混合物を金型に入れ、高圧でプレスすることでペレット状の電極を形成することもできる。ここで、セパレーター、電極を、水、あるいは上述の非水溶媒、例えば、エチレングリコール、プロピレンカーボネート、１−プロパノール等の導電性の溶液を用いることで導電性を確保することが好ましい。
【００７０】
正極・負極のそれぞれの導電性炭素素材は、充放電のため、導電体によって容器の外側に形成された端子と接続される。端子は正極用、負極用のものがそれぞれ容器外に一部が露出するように設けられ、これらを介して、電池と電池外部の機器を接続する。
【００７１】
なお、上述の通り、硫酸バナジウムを使用した電池は活物質の反応で必然的に硫酸の移動をともなうため完全な固体電池は原理的に不可能である。
【００７２】
一方、バナジウムリン酸系におけるバナジウム電池の反応では、水素イオンと電子の移動だけが生じる。よって、水素イオンと電子移動を起こすための電解液だけが必要で、活物質と反応を起こすための他の反応媒体を必要としないことから、固体電池の構成において、完全な固体電池の構成とすることができる。
【００７３】
（液体電池の構成としての一実施形態）
本発明の第２実施の形態に係る二次電池について説明する。尚、以下では第１実施の形態と重複する部分については適宜説明を省略する。
【００７４】
第２実施の形態に係る二次電池においては、レドックスフロー電池として構成する。上述の正極に用いるバナジウムリン酸錯体をリン酸水溶液等の溶液に溶解させる。また、上述の負極に用いるバナジウムリン酸錯体も同様にリン酸水溶液等に溶液に溶解させる。容器内に、これら正極の溶液と負極の溶液とが混合しないようにセパレーターで隔て容器内に入れる。レドックスフロー電池の正極と負極では、それぞれ溶液を循環させる必要があり、補助タンクを設け、ポンプによって循環させる等の手段を用いることができる。
【００７５】
本実施形態における電解液は、バナジウムリン酸錯体を溶解できる溶液であればよいが、例えば、リン酸化合物を含む溶液を用いることができる。リン酸化合物の水溶液の具体例としては、リン酸水溶液、リン酸アンモニウム水溶液、リン酸ナトリウム水溶液を挙げることができる。水溶液の濃度としては、０．１Ｍ〜５Ｍで、好ましくは１Ｍ〜４Ｍ、より好ましくは２Ｍ〜３Ｍである。
【００７６】
ここで、活物質として用いるバナジウムリン酸錯体は、一般的に難溶性であるため、活物質の析出が生じやすい。そこで、リン酸化合物を非水溶媒に溶解させることで析出を抑制することができる。例えば、リン酸とエチレングリコールを容量比１：１とした混合溶媒を用いることができる。非水溶媒として、エチレングリコールの他、プロピレンカーボネート、１−プロパノールを挙げることができるが、これらに限定されることはない。
【００７７】
（液体電池の構成としての他の実施形態）
本発明の第３実施の形態に係る二次電池について説明する。尚、第３実施の形態は、上述の第２実施の形態と比べ一部の構成が異なるのみであり、その他の部分については概ね同様である。このため、以下では第２実施の形態と異なる部分について詳細に説明し、その他の重複する部分については適宜説明を省略する。
【００７８】
本実施形態では、正極、負極のそれぞれにおいて、活物質として４価のバナジウムリン酸錯体を用い、正極と負極で１種類の活物質を用いる電池構成とする。
【００７９】
本実施形態では、正極に使用される活物質であるバナジウムリン酸錯体は、酸化・還元反応により５価と４価の間で酸化数が増減するバナジウムリン酸錯体である。５価の錯体の具体例としては、バナジウム(V)
リン酸錯体（ＶＯＰＯ4）が挙げられる。４価の錯体の具体例としては、バナジウム(IV) リン酸水素錯体（ＶＯＨＰＯ4）を挙げることができる。
【００８０】
負極に使用される活物質であるバナジウムリン酸錯体は、酸化・還元反応により４価と２価の間で酸化数が増減するバナジウムリン酸錯体である。４価の錯体の具体例としては、バナジウム(IV)リン酸水素錯体（ＶＯＨＰＯ4）、３価の錯体の具体例としてバナジウム(III)リン酸錯体（ＶＰＯ4）、２価の錯体の具体例としてバナジウム(II)リン酸水素錯体（ＶＨＰＯ4）を挙げることができる。
【００８１】
なお、本発明は上記実施の形態に限定されることはなく、発明の趣旨を逸脱しない範囲で種々変更可能である。例えば、電解液の溶媒として、水もしくは非水溶媒、またはこれらの混合物を用いた構成を適宜組み合わせた電池構成とすることができる。
【００８２】
（起電力発生の化学的メカニズム）
バナジウム(IV)/(III)リン酸錯体固体二次電池の一例として、電解液の溶媒に水を用いたバナジウム(IV)/(III)リン酸錯体固体二次電池の放電曲線を図１３に示す。図１３から、電位が長時間２Vを超える値を維持していることが確認できる。
【００８３】
ここで、起電力に関し、バナジウムリン酸錯体二次電池の、一般的なバナジウム二次電池に対する優位性を説明する。まず、バナジウム二次電池の一般的な起電力について、バナジウム二次電池としてポピュラーな硫酸バナジウム二次電池の場合を次のように表すことができる。
【００８４】
【化８】
2014143171.tif 000010
【００８５】
上の（１３）式に示したように正極の電位差は１．００Ｖ、（１４）式に示したように負極の電位差は０．２６Ｖであることから、硫酸バナジウム二次電池の理論的な起電力は、これらの電位差を合計して少なくとも１．２６Ｖとなる。しかし、バナジウムの濃度や硫酸の濃度がケミカルポテンシャルに影響すると考えられ、一般的には硫酸バナジウム二次電池の起電力は１．４Ｖとされている（小久見善八  編著  電気化学、２０１０年、オーム社）。ここで、硫酸自体には価数の変化が起こらないことから、硫酸自体は二次電池の起電力には貢献しない。
【００８６】
一方、先に述べたようにバナジウムリン酸錯体二次電池は、２Vを超える起電力を有するところ、この優位性は、バナジウムによる酸化還元反応だけでは説明することができない。また、リン酸錯体形成によって、ケミカルポテンシャルが変化することを考慮しても、０．７Ｖ以上の大きな電位の差異を説明することはできない。そこで、本発明者らは、バナジウムに配位しているリン酸の、酸化・還元反応における関与に着目した。リン酸の酸化・還元反応は、次のように表すことができる。
【００８７】
【化９】
2014143171.tif 000011
【００８８】
バナジウムリン酸錯体二次電池のリン酸の酸化・還元反応は、上記（１５）式と（１６）式の２つの式が成り立つ。（１５）式からリン酸の原子価は、５価から３価に還元されており、換言するとリン酸が亜リン酸に還元されることが確認できる。ここで、仮に、負極において、バナジウムの酸化還元反応に、さらに（１５）式の電位差が加わると、起電力は先に述べた１．４Ｖの電位差に０．２８Ｖの電位差が加わることにより、１．７V程度になる。しかし、これでも先に述べた図１３のグラフで確認できた２Ｖ以上の起電力を説明できていない。そこで、さらに上記（１６）式の電位差０．５０Ｖが加わると起電力は２．２Ｖ程度になり、先に述べた図１３の放電曲線を合理的に説明できる。上記（１６）式から、リン酸の原子価は３価から１価に還元されており、換言すると亜リン酸から次亜リン酸に還元されることが確認できる。すなわち、（１５）式と（１６）式とにより、リン酸は亜リン酸に還元され、さらに次亜リン酸まで還元されるといえる。充放電の繰り返し試験の結果、反応の可逆性を確認した。以上より、バナジウムリン酸錯体二次電池における負極における全反応は、次の（１７）式のように示すことができる。
【００８９】
【化１０】
2014143171.tif 000012
【００９０】
このように、バナジウムリン酸錯体二次電池の大きな電極電位は、リン酸による補助効果を考慮することにより合理的に説明される。本発明者らは、この現象を配位子（リン酸）による補助効果と呼ぶことにし、二次電池において、配位子による補助効果を見出したのは、本発明が最初である。
【００９１】
（ＸＲＤ測定・ＦＴ―ＩＲ測定用電池）
ＸＲＤ測定・ＦＴ―ＩＲ測定用にバナジウムリン酸錯体固体二次電池を用いた。この二次電池は、正極活物質にバナジウム(IV)リン酸錯体、負極活物質にバナジウム(III) リン酸錯体を用いた構成の固体二次電池の構成とした。正極に関し、バナジウム(IV)リン酸錯体に導電性炭素粉末を混合し、さらにバインダーとしてＰＴＦＥ粉末を混合した上、得られた混合物を実施例５におけるのと同様に金型に入れ圧縮機によりプレスし、ペレット状にし、これを正極とした。なお、上記導電性炭素粉末は、電気化学工業（株）製のものと日本炭素工業（株）製の炭素粉末との混合物を用いた。また、上記バインダーは、Ｓａｍｐｌａｔｅｃ社製のＰＴＦＥ粉末を用いた。一方、負極に関し、バナジウム(III) リン酸錯体を上記正極と同様の処理を行うことでペレット状にし、これを負極とした。
【００９２】
次に、セパレーターを挟むようにしてセパレーターの一方の面に、上述の正極用のペレットが接するように配置し、セパレーターのもう一方の面には負極用のペレットが接するように、セパレーターを介して正極・負極のペレットが対向するように配置した。なお、上記セパレーターは、東レ株式会社製の商品名ＴＯＲＣＯＮと、ＡＧＣエンジニアリング（株）製のカチオン交換膜、商品名セレミオンＣＳＯを用いた。
【００９３】
正極及び負極のいずれにおいても、ペレットには、セパレーターと接する面と反対面に導電性カーボンクロスを接合した。導電性カーボンクロスは、充放電する際に使用する端子を接続する。これらを、端子を一部露出させるようにしてステンレス製の電池ケース（Ｈｏｓｅｎ製のＨＳセル）に収納し、当該ケース内部を導電性液体の電解液で湿らせ、電池を得た。なお、上記導電性液体の電解液は、過塩素酸ナトリウムの３Ｍ水溶液を用いた。また、充放電装置はＢｉｏＬｏｇｉｃ社製ＳＰ−５０を用いた。
【００９４】
（ＸＲＤ測定）
【００９５】
バナジウム(III) リン酸錯体（ＶＰＯ4）およびバナジウム(IV) リン酸水素錯体（ＶＯＨＰＯ4）のＸＲＤ測定を行った。次いで、それらの錯体を活物質とした先に述べた二次電池を充電した後の負極物質および正極物質、すなわちバナジウム(IV)リン酸錯体の酸化生成物およびバナジウム(III)リン酸錯体の還元生成物のＸＲＤ測定を行った。なお、XRD測定装置は、リガク社製ＭｉｎｉＦｌｅｘIIを用いた。
【００９６】
ここで、まず純粋なリン酸ナトリウムのＸＲＤを測定した。これは、バナジウムリン酸錯体を合成する際に、リン酸ナトリウムを使用していることから、未反応のリン酸ナトリウムが不純物として存在しているかどうかを確認するためである。
【００９７】
図１４に、純粋なリン酸ナトリウムのＸＲＤスペクトルを示す。結晶性を示すが、強度は弱いことが分かる。
【００９８】
図１５にバナジウム(III)リン酸錯体として合成した物質のＸＲＤスペクトルを示す。図１５から分かるように、図１４において示されたピークは確認されず、リン酸ナトリウムは含まれていないことが確認できる。そして、図１５のスペクトルは幅広で、明確なピークを持たないことが確認できる。これにより、バナジウム(III)リン酸錯体が結晶構造を持たないアモルファス構造であることが分かる。これは、Nakamura等が発表（T.Nakamura, I.Inui, M.Inoue,T.Miyake;J Mater Sci 41 (2006) 4335-4341）したVPO4のＸＲＤスペクトルに関する結果と一致し、バナジウム(III) リン酸錯体（ＶＰＯ4）と同定された。
【００９９】
図１６にバナジウム(IV) リン酸錯体として合成した物質のＸＲＤスペクトルを示す。図１６においても図１４において示されたピークは確認されず、リン酸ナトリウムは含まれていないことが確認できた。図１６のスペクトルから確認できる２θ＝２７°のピークは、バナジウム(IV) リン酸水素錯体（ＶＯＨＰＯ4）と共通するピークであることが確認できた（B.M.Azmi,
T.Ishihara, H.Nichiguchi, Y.Takita; J. Power Sources 119-121 (2003) 273-277）。すなわち、バナジウム(IV) リン酸水素錯体（ＶＯＨＰＯ4）と同定された。
【０１００】
図１７に、先に述べたバナジウムリン酸錯体固体二次電池として構成した場合における負極活物質のＸＲＤスペクトルを示す。バナジウム(III)リン酸錯体の還元生成物は２θ＝２６°に鋭いピークを示す。バナジウム(III)リン酸錯体（ＶＰＯ4）は結晶構造を持たず、バナジウム金属は４１°に主要なピークを有し、５１°と７７°に小さなピークを有する（宮内彰彦；資源・素材学会  秋の大会（２００８）発表要旨）ことから、図１７のスペクトルは、Ｖ(III)でも金属のものでもないことが明らかであることから、図１７はバナジウム(II)リン酸錯体（ＶＨＰＯ4）のスペクトルであると結論づけることができる。図２３のスペクトルには、アモルファスの痕跡がないことからバナジウム(III)からバナジウム(II)への還元は完全に進行したことが確認できる。
【０１０１】
図１８に、先に述べたバナジウムリン酸錯体固体二次電池として構成した場合における充電後の正極における活物質のＸＲＤスペクトルを示す。充電後の正極における活物質のＸＲＤスペクトルには、バナジウム(IV)リン酸水素錯体（ＶＯＨＰＯ4）に特徴的な27°のピークが残っており、正極においてバナジウム(IV)からバナジウム(V)への還元は概ね進行していることが確認できる。
【０１０２】
（ＦＴ−ＩＲ測定）
次いで、リン酸におけるＰ−Ｏの伸縮振動に着目し、リン酸ナトリウムおよびバナジウムリン酸錯体のＦＴ−ＩＲ測定を行った。なお、ＦＴ−ＩＲ測定装置は、ＪＡＳＣＯ社製ＦＴ／ＩＲ６１００を用いた。
【０１０３】
図１９にリン酸ナトリウムのＦＴ−ＩＲスペクトルを示す。１０１０ｃｍ-1における大きな吸収は、リン酸のＰ−Ｏの伸縮振動に対応する。
【０１０４】
図２０に、バナジウム(III)リン酸錯体のＦＴ−ＩＲスペクトルを示す。図１９と図２０においてスペクトルの形は非常によく似ているが、Ｖ(III)ＰＯ4 ではＰ−Ｏの伸縮振動が１０１０ｃｍ-1から１０６０ｃｍ-1にシフトしている。これにより、Ｖ(III)ＰＯ4 が等方的な四面体構造を取ることが確認できる。
【０１０５】
図２１にバナジウム(IV)リン酸錯体のＦＴ−ＩＲスペクトルを示す。これにより、Ｖ(IV)ＯＨＰＯ4
のＦＴ−ＩＲスペクトルは３本に割れ、バナジウム(IV)リン酸錯体には構造上の異方性があることが確認できる。
【０１０６】
図２２に、亜リン酸ナトリウムのＦＴ−ＩＲスペクトルを示す。
【０１０７】
図２３に次亜リン酸ナトリウムのＦＴ−ＩＲスペクトルを示す。亜リン酸ナトリウムと次亜リン酸ナトリウムの両者共、リン酸ナトリウムのスペクトルと異なるが、特に次亜リン酸ナトリウムのスペクトルは著しく異なる。
【０１０８】
図２４に、先に述べたバナジウムリン酸錯体固体二次電池として構成した場合における負極側活物質の充電後のＦＴ−ＩＲスペクトルを示す。図２３と図２４とを比較すると、わずかにシフトしているピークもあるが、両者の全てのピークがそれぞれに対応しており、負極において次亜リン酸が生成していることは明らかである。すなわち、負極においてリン酸が次亜リン酸まで還元されている決定的な証拠となった。
【０１０９】
図２５に、先に述べたバナジウムリン酸錯体固体二次電池として構成した場合における正極側活物質の充電後のＦＴ−ＩＲを示す。バナジウム(V)リン酸錯体は、バナジウム(IV)ＯＨＰＯ4 と同様、構造上に異方性があり、バナジウム(IV)錯体と類似したＦＴ−ＩＲスペクトルになる。バナジウム(V)錯体の痕跡が残っているが、１１８０ｃｍ-1と１１４２ｃｍ-1はバナジウム(V) 錯体のピークで、１０８２ｃｍ-1付近に大きな吸収が見られる。
【０１１０】
図２６に短い充電時間における負極のＦＴ−ＩＲスペクトルを示す。短い充電時間における負極側活物質のＦＴ−ＩＲスペクトルから、基本的にバナジウム(III)ＰＯ4 のスペクトルと一致するが、１１２０ｃｍ-1 における小さな吸収は弱い充電による亜リン酸の生成と矛盾しない。
【０１１１】
以上の充電後の負極活物質のＦＴ−ＩＲの測定により、負極において次亜リン酸が生成していることが確認され、配位子（リン酸）による補助効果が証明された。
【実施例】
【０１１２】
以下、本発明を実施例により具体的に説明する。実施例１〜３において、正極活物質にバナジウム(IV)リン酸錯体、負極活物質にバナジウム(III)リン酸錯体を用いた構成を、実施例４、５において正極活物質および負極活物質いずれについてもバナジウム(IV)リン酸錯体を用いた構成を説明する。
【０１１３】
（実施例１）
正極活物質にバナジウム(IV)リン酸錯体、負極活物質にバナジウム(III)リン酸錯体を用いて固体二次電池の構成とした。正極の活物質として、２Mのバナジウム(IV) リン酸水素錯体（ＶＯＨＰＯ4）のリン酸溶液を炭素繊維フェルトに塗布して支持させた。炭素繊維フェルトが湿潤状態になるまで、電解液として適宜リン酸水溶液を注液した。
【０１１４】
負極の活物質として、バナジウム(III) リン酸錯体（ＶＰＯ4）のリン酸溶液を炭素繊維フェルトに塗布して支持させた。正極の場合と同様に、炭素繊維フェルトが湿潤状態になるまで、電解液として適宜リン酸水溶液を注液した。
【０１１５】
セパレーターとして、カチオン交換膜を使用した。セパレーターを挟むようにしてセパレーターの一方の面に正極の炭素繊維フェルトが接するように配置し、セパレーターのもう一方の面には負極の炭素繊維フェルトが接するように、セパレーターを介して正極の炭素繊維フェルトと負極の炭素繊維フェルトが対向するように配置した。
【０１１６】
正極及び負極のいずれにおいても、炭素繊維フェルトには、セパレーターと接する面と反対面にカーボンクロスを接合した。グラッシーカーボンは、充放電する際に使用する端子を接続する。これらを、端子を一部露出させるようにして樹脂製のケースに収納し電池を得た。
【０１１７】
（実施例２）
正極活物質にバナジウム(IV)リン酸錯体、負極活物質にバナジウム(III)リン酸錯体を用いてレドックス・フロー二次電池の構成とした。水槽の中央にセパレーターであるカチオン交換膜を設置し、水槽を正極の溶液を収容する区画と負極の溶液を収容する区画に区切って、正極側と負極側に注入する液が混ざらないようにした上で、正極の水槽にバナジウム(IV)リン酸錯体の２Ｍリン酸水溶液を、負極の水槽にはバナジウム(III)リン酸錯体の２Ｍリン酸水溶液を投入した。正極と負極側の液は、それぞれポンプで補助水槽を循環させた。両極ともにカーボンクロスを用いて充放電を行った。直流電源から電流を流すと、正極側で酸化反応が、負極側で還元反応が起こった。
【０１１８】
十分に反応させた後、直流電源を外し、正極と負極の電位を測定したところ、最大で１．５５Ｖの電位差が認められた。通常の硫酸バナジウムの水溶液中での電位を測定したところ、１．２６Ｖであり、バナジウムリン酸錯体での電位の方が大きいことが明らかとなり、バナジウムリン酸錯体を用いることで、優れた性能を示す電池を得られることが分かった。
【０１１９】
（実施例３）
正極活物質にバナジウム(IV)リン酸錯体、負極活物質にバナジウム(III)リン酸錯体を用いて、活物質と導電性炭素素材をペースト状に形成した固体二次電池の構成とした。正極の活物質としての２Ｍのバナジウム(IV) リン酸水素錯体（ＶＯＨＰＯ4）のリン酸溶液と、カーボンナノチューブを混合し、ペースト状にした。このペースト状物をポリプロピレン製の型枠に収容し、固定した。
【０１２０】
負極の活物質としての２Mのバナジウム(III) リン酸錯体（ＶＰＯ4）のリン酸溶液と、カーボンナノチューブを混合し、ペースト状にした。正極におけるのと同様、このペースト状物をポリプロピレン製の型枠に収容し、固定した。
【０１２１】
セパレーターとして、カチオン交換膜を使用した。実施例１におけるのと同様に、セパレーターを挟むようにしてセパレーターの一方の面に、上述の正極のカーボンナノチューブが混合された成型物が接するように配置し、セパレーターのもう一方の面には負極のカーボンナノチューブが混合された成型物が接するように、セパレーターを介して正極のカーボンナノチューブ成型物と、負極のカーボンナノチューブ成型物が対向するように配置した。
【０１２２】
正極及び負極のいずれにおいても、カーボンナノチューブの成型物には、セパレーターと接する面と反対面にグラッシーカーボンを接合した。グラッシーカーボンは、充放電する際に使用する端子を接続する。これらを、端子を一部露出させるようにして樹脂製のケースに収納し電池を得た。
【０１２３】
（実施例４）
正極活物質および負極活物質いずれについてもバナジウム(IV)リン酸錯体を用いた構成のレドックス・フロー二次電池の構成とした。正極と負極のいずれについても活物質としてバナジウム(IV) リン酸水素錯体（ＶＯＨＰＯ4）を用い、濃度が１Ｍとなるように８５％のリン酸水溶液とエチレングリコール１：１（容積比）の混合溶媒に溶解した以外は、実施例２と同様の構成とした。
【０１２４】
充電時の電流は０．７ｍＡであった。図１３に示すように、充電終了後、数分後に測定した電位は１．７Ｖに上昇することが確認できた。これは、図１４に示す硫酸バナジウム(IV)を用いたレドックスフロー電池の電位が１．４Vまでしか上昇しないことと比較して良好な結果であることが確認できた。
【０１２５】
次いで放電動作を測定した。放電曲線を図１５に示す。放電時の電流は０．００２ｍＡであった。放電曲線からも満充電の電位が約１．７Ｖであることが分かる。すなわち、放電曲線において、１．７Ｖまでは急激に減衰し、１．７Ｖを変曲点にして緩やかな放電が始まり、１０，０００秒でも約１．５Ｖの電位を保持している。最初の急激な減衰は過充電によるものであると考えられ、変曲点を起電力とみなすことができる。このことから、リン酸バナジウム(IV)錯体のレドックス・フロー二次電池の起電力は１．７Ｖであるといえる。この値は、硫酸バナジウムレドックス・フロー二次電池の起電力１．４Ｖに比べると０．３Ｖも大きく、エネルギー密度の観点からも有利であるといえる。
【０１２６】
（実施例５）
正極活物質および負極活物質いずれについてもバナジウム(IV)リン酸錯体を用いた構成の固体二次電池の構成とした。この構成において、電解液を用いない構成とした。
バナジウム(IV) リン酸水素錯体（ＶＯＨＰＯ4）をグラファイト粉末と混合し、これを金型に入れ、６ｔ／ｃｍ2の圧力で圧縮機によりプレスした。表面が滑らかな板状のペレットが得られ、これを正極および負極に用いた。セパレーターとして、カチオン交換膜を使用した。実施例１におけるのと同様に、セパレーターを挟むようにしてセパレーターの一方の面に、上述の正極用のペレットが接するように配置し、セパレーターのもう一方の面には負極用のペレットが接するように、セパレーターを介して正極・負極のペレットが対向するように配置した。
【０１２７】
正極及び負極のいずれにおいても、ペレットには、セパレーターと接する面と反対面に導電性カーボンクロスを接合した。導電性カーボンクロスは、充放電する際に使用する端子を接続する。これらを、端子を一部露出させるようにして樹脂製のケースに収納し電池を得た。導電性を確保するため、カチオン交換膜と正極・負極のそれぞれのペレットに少量のエチレングリコールを添加した。添加量は、膜および電極が湿る程度の極微量である。
【０１２８】
図３０に、得られた電池に直流電流を通電して充電した場合の充電曲線を示す。時間とともに緩やかに電位は上昇し、最終的に電位は２Ｖを越えた。満充電させた後、緩やかに放電させた。放電電流は０．００１ｍＡであった。これは、正極活物質にバナジウム(IV)リン酸錯体、負極活物質にバナジウム(III)リン酸錯体を用いた構成の固体二次電池と比較しても遜色のない性能を有しているといえる。図３１、図３２に、正極活物質にバナジウム(IV)リン酸錯体、負極活物質にバナジウム(III)リン酸錯体を用いた構成の固体二次電池の充電曲線、放電曲線をそれぞれ示した。
【０１２９】
次に、実施例６〜９では、導電性液体の電解液をそれぞれ変更した構成を説明する。実施例６では導電性液体の電解液として水を用い、実施例７では水と非水溶媒との混合液、実施例８および９では非水溶媒を用いた構成とした。なお、実施例６〜９では、ステンレス製の電池ケース（Ｈｏｓｅｎ製のＨＳセル）を用いた。
【０１３０】
（実施例６）
正極活物質にバナジウム(IV)リン酸錯体、負極活物質にバナジウム(III) リン酸錯体を用いた構成の固体二次電池の構成とした。正極に関し、バナジウム(IV)リン酸錯体に導電性炭素粉末を混合し、さらにバインダーとしてＰＴＦＥ粉末を混合した上、得られた混合物を実施例５におけるのと同様に金型に入れ圧縮機によりプレスし、ペレット状にし、これを正極とした。なお、上記導電性炭素粉末は、電気化学工業（株）製のものと日本黒鉛（株）製の商品ＪーＳＰーαの炭素粉末との混合物を用いた。また、上記バインダーは、Ｓａｍｐｌａｔｅｃ社製のＰＴＦＥ粉末を用いた。一方、負極に関し、バナジウム(III) リン酸錯体を上記正極と同様の処理を行うことでペレット状にし、これを負極とした。
【０１３１】
実施例５におけるのと同様に、セパレーターを挟むようにしてセパレーターの一方の面に、上述の正極用のペレットが接するように配置し、セパレーターのもう一方の面には負極用のペレットが接するように、セパレーターを介して正極・負極のペレットが対向するように配置した。なお、上記セパレーターはＡＣＣエンジニアリング（株）製のカチオン交換膜、商品名セレミオンＣＳＯを用いた。なお、上記導電性液体の電解液は、過塩素酸ナトリウムの３Ｍ水溶液を用いた。
【０１３２】
図３３に、得られた電池に3.2Ｖのcut-off電圧でほぼ満充電した状態から放電を５回繰り返した場合の放電曲線を示す。図３３において、横軸は比容量、縦軸は電極電位である。比容量には、放電流（ｍＡ）、活物質の重量（ｇ）、時間（h）が含まれているが、変数は時間だけで、図の形は横軸を時間に対してプロットしたものと変わりない。比容量に縦軸の電位をかけることにより、エネルギー密度が算出される。
【０１３３】
図３３のグラフから、５回の放電曲線がほとんど重なっており、良好な充放電の再現性が確認できた。また、このグラフから、この電池のエネルギー密度は約３００Ｗｈ／ｋｇであることが確認できた。このエネルギー密度の値は、極めて良好であるといえ、実用化されたバナジウムリン酸錯体二次電池としては、一般的なリチウムイオン電池に次ぐ性能を有することが確認できた。
【０１３４】
（実施例７）
構成を実施例6と同様にしつつ、導電性液体の電解液として、０．１Ｍの炭酸エチレン（ＥＣ：1,3-Dioxolan-2-one, Ethylene Carbonate）水溶液に、３Ｍの過塩素酸ナトリウムを溶解させた混合液を用い、さらに炭素粉末については実施例６の混合物ではなく、電気化学工業（株）製カーボンブラック（商品ＨＳ−１００）を用い、実施例６と同様の処理を行い、電池を得た。
【０１３５】
図３４に、得られた電池に3.2Ｖのcut-off電圧でほぼ満充電した状態から放電を５回繰り返した場合の放電曲線を示す。このグラフから、実施例６の場合と同様、５回の放電曲線がほとんど重なっており、良好な充放電の再現性が確認できた。実施例６の場合と同様、この電池のエネルギー密度は約３００Ｗｈ／ｋｇであることが確認できた。
【０１３６】
（実施例８）
構成を実施例６と同様にしつつ、導電性液体の電解液を非水溶媒とし、ＰＣ（4-Methyl-1,3-dioxolan-2-one）、と炭酸ジエチル(DEC:Diethyl carbonate)とを１：１の体積比で混合した混合液を用い、さらに導電性炭素粉末は、電気化学工業（株）製カーボンブラック、商品名ＨＳ−１００を用い、実施例６と同様の処理を行い、電池を得た。
【０１３７】
図３５に、得られた電池に2.8Ｖのcut-off電圧でほぼ満充電した状態から放電を５回繰り返した場合の放電曲線を示す。図３５のグラフから、エネルギー密度は約２００Ｗｈ／ｋｇであることが確認でき、また、５回の放電曲線がほとんど重なっており、良好な充放電の再現性が確認できた。
【０１３８】
ここで、実施例６〜８の導電性液体の電解液の相違の観点からは、実施例６の導電性液体の電解液に水を使用した場合と、実施例７の水と非水溶媒との混合液を用いた場合に、高いエネルギー密度（約３００Ｗｈ／ｋｇ）が確認できた。また、実施例８の非水溶媒を用いた場合は、電極電位が高いことが確認でき、例えば、電解質（過塩素酸ナトリウム）の濃度、炭素の種類、セパレーターの種類を変える等、条件を変更することにより、さらに高いエネルギー密度が期待できる。
【０１３９】
（実施例９）
構成を実施例６と同様にしつつ、導電性液体の電解液を非水溶媒とし、ＰＣ（4-Methyl-1,3-dioxolan-2-one）、と炭酸ジエチル(DEC:Diethyl carbonate)とを１：１の体積比で混合した混合液を用い、さらに導電性炭素粉末は、電気化学工業（株）製カーボンブラック、商品名ＨＳ−１００と富士黒鉛工業（株）製の黒鉛（商品ＵＦ−２）との混合物を用いた。セパレーターはセルガード（株）製、単層ポリプロピレン（ＰＰ）セパレーター（商品名：２４００）を用いて実施例６と同様の処理を行い、電池を得た。
【０１４０】
図３６に、得られた電池に3.5Ｖのcut-off電圧で充電した場合の充電曲線を示す。なお、電流は、５ｍＡとした。図３７のグラフから、起電力まで一気に充電していることを読み取ることができ、二次電池として良好な充電曲線を示していることが確認できた。
【０１４１】
導電性液体の電解液について、安全性の観点からは、水（過塩素酸ナトリウム水溶液）を用いることが最も安全性に優れているといえる。ただし、水を用いると、気体の発生が懸念されるところ、実施例６〜９の図３３〜３６の充放電曲線によっても、また放電後の活物質（ペレット）の形状を観察した結果においても、実施例６〜９のcut-off電圧では気体の発生は確認されなかった。
【産業上の利用可能性】
【０１４２】
以上、説明したように本発明のバナジウムリン酸錯体二次電池は、正極に於いて酸素移動反応が生じず、従い、これが電子移動の障害となることもなく、充放電の効率を向上させることができるとともに、液漏れや環境負荷の観点から従来の電池と比較して安全な二次電池を提供することができる。現在用いられている二次電池は、環境負荷や安全性の問題が指摘されながらも、効率等の問題で用いられているが、本発明の二次電池はこれらあらゆる二次電池に代替して利用することができる。例えば、自動車のセルモーターを始動させる電池はもちろん、電気自動車、ハイブリッド自動車、各種電気機器、スマートグリッドにおける電池として用いること等が考えられる。
【図１】
2014143171.tif 000013
【図２】
2014143171.tif 000014
【図３】
2014143171.tif 000015
【図４】
2014143171.tif 000016
【図５】
2014143171.tif 000017
【図６】
2014143171.tif 000018
【図７】
2014143171.tif 000019
【図８】
2014143171.tif 000020
【図９】
2014143171.tif 000021
【図１０】
2014143171.tif 000022
【図１１】
2014143171.tif 000023
【図１２】
2014143171.tif 000024
【図１３】
2014143171.tif 000025
【図１４】
2014143171.tif 000026
【図１５】
2014143171.tif 000027
【図１６】
2014143171.tif 000028
【図１７】
2014143171.tif 000029
【図１８】
2014143171.tif 000030
【図１９】
2014143171.tif 000031
【図２０】
2014143171.tif 000032
【図２１】
2014143171.tif 000033
【図２２】
2014143171.tif 000034
【図２３】
2014143171.tif 000035
【図２４】
2014143171.tif 000036
【図２５】
2014143171.tif 000037
【図２６】
2014143171.tif 000038
【図２７】
2014143171.tif 000039
【図２８】
2014143171.tif 000040
【図２９】
2014143171.tif 000041
【図３０】
2014143171.tif 000042
【図３１】
2014143171.tif 000043
【図３２】
2014143171.tif 000044
【図３３】
2014143171.tif 000045
【図３４】
2014143171.tif 000046
【図３５】
2014143171.tif 000047
【図３６】
2014143171.tif 000048